정극 활물질 로서 LiCoO 2 95 부 에 , 바인더 로서 의 PVDF ( 폴리 불화 비닐리덴 , 쿠 레하 화학사 제조 , 상품명 ： KF - 1100 ) 를 고형분 환산 량 으로 3 부 가 되 도록 첨가 하 고 , 추가 로 아세틸렌 블랙 2 부 , 및 N - 메틸 피 롤리 돈 20 부 를 첨가 하 고 , 이 들 을 플래니터리 믹서 로 혼합 하 여 , 슬러리 상 의 정극 용 전극 조성물 을 얻 었 다 . 이 정극 조성물 을 두께 18 ㎛ 의 알루미늄박 의 편면 에 도포 하 고 , 120 ℃ 에서 3 시간 건조 시킨 후 , 롤 프레스 하 여 전체 두께 가 100 ㎛ 인 정극 합제 층 을 갖 는 정극 을 얻 었 다 .